본 발명 에 따라 제조 된 폴리우레탄 폼 은 낮 은 포름알데히드 배 출물 및 낮 은 아세트알데히드 배 출물 을 갖 는 것 을 특징 으로 한다 . 포름알데히드 및 아세트알데히드 배 출물 을 측정 하 기 위한 적합 한 방법 은 다음 과 같 다 : 폴리우레탄 폼 샘플 을 분쇄 하 여 셀 을 개방 한다 . 분쇄 된 폼 을 100 mm x 80 mm x 50 mm 샘플 로 절단 하 고 , 이 를 즉시 알루미늄 호일 로 덮 고 약 25 ℃ 에서 3 내지 14 일 동안 이러 한 방식 으로 유지 한다 . 폴리비닐 플 루오 라이드 ( PVF ) 가스 백 을 알데히드 배출 시험 에 사용 한다 . 시험 하 기 전 에 , 상기 가스 백 을 95 ℃ 오븐 에서 밤새 가열 하 고 순수 한 질소 로 3 회 세척 한 후 폼 샘플 을 가스 백 에 투입 하 였 다 . 상기 분석 동안 블랭크 샘플 로서 블랭크 가스 백 을 사용 한다 . 상기 폼 샘플 을 가스 백 에 투입 한 후 , 상기 가스 백 을 질소 가스 로 충전 하 고 , 상기 오븐 에서 65 ℃ 에서 2 시간 동안 가열 한다 . 가열 후 , 상기 가스 백 의 질소 가스 를 디 니트 로 페닐 하이드라진 ( DNPH ) 카트리지 에 포집 한다 . 이어서 상기 DNPH 카트리지 를 용매 로 세척 하 고 , 액체 크로마토그래피 를 사용 하 여 포름알데히드 및 아세트알데히드 와 같 은 알데히드 에 대해 용리 액 을 분석 한다 . 바람직 하 게 는 , 포름알데히드 및 아세트알데히드 배 출물 각각 은 , 이 방법 에 따라 측정 시 , 비교 가능 한 샘플 의 70 % 이하 , 더욱 바람직 하 게 는 비교 가능 한 샘플 의 50 % 이하 이 다 . 일 구 현예 에서 , 본 발명 의 방법 에 의해 제조 된 폴리우레탄 폼 에서 , 포름알데히드 배 출물 및 아세트알데히드 배 출물 각각 은 100 mm x 80 mm x 50 mm 시험편 당 1 μ g 이하 이 다 .